(57)【要約】      （修正有）【課題】屈曲性及び耐側圧性を向上できる伝動用Ｖベルトを提供する。【解決手段】伝動用Ｖベルト１の圧縮ゴム層５に第１のゴム成分及び第１の液晶ポリエステル短繊維を含有させる。前記伝動用Ｖベルトは、第２のゴム成分及び第２の液晶ポリエステル短繊維を含む伸張ゴム層をさらに含んでいてもよい。前記第１のゴム成分に対する前記第１の液晶ポリエステル短繊維の質量割合は、前記第２のゴム成分に対する前記第２の液晶ポリエステル短繊維の質量割合よりも大きくてもよい。前記第１及び第２の液晶ポリエステル短繊維の単糸繊度は、それぞれ１〜１２ｄｔｅｘ程度であってもよい。前記第１及び第２の液晶ポリエステル短繊維の平均繊維長は、それぞれ１〜６ｍｍ程度であってもよい。【選択図】図２
2019095059.tif 000002
【特許請求の範囲】
【請求項１】
第１のゴム成分及び第１の液晶ポリエステル短繊維を含む圧縮ゴム層を含む伝動用Ｖベルト。
【請求項２】
第２のゴム成分及び第２の液晶ポリエステル短繊維を含む伸張ゴム層をさらに含む請求項１記載の伝動用Ｖベルト。
【請求項３】
第１のゴム成分に対する第１の液晶ポリエステル短繊維の質量割合が、第２のゴム成分に対する第２の液晶ポリエステル短繊維の質量割合よりも大きい請求項２記載の伝動用Ｖベルト。
【請求項４】
第１の液晶ポリエステル短繊維の割合が、第１のゴム成分１００質量部に対して５〜５０質量部である請求項１〜３のいずれかに記載の伝動用Ｖベルト。
【請求項５】
第１及び第２の液晶ポリエステル短繊維の単糸繊度が、それぞれ１〜１２ｄｔｅｘである請求項２〜４のいずれかに記載の伝動用Ｖベルト。
【請求項６】
第１及び第２の液晶ポリエステル短繊維の平均繊維長が、それぞれ１〜６ｍｍである請求項２〜５のいずれかに記載の伝動用Ｖベルト。
【請求項７】
第１及び第２の液晶ポリエステル短繊維が、それぞれ全芳香族液晶ポリエステル短繊維である請求項２〜６のいずれかに記載の伝動用Ｖベルト。
【請求項８】
圧縮ゴム層及び伸張ゴム層に含まれる短繊維が、それぞれ第１及び第２の液晶ポリエステル繊維からなる請求項２〜７のいずれかに記載の伝動用Ｖベルト。
【請求項９】
第１及び第２のゴム成分が、それぞれエチレン−α−オレフィンエラストマーからなる請求項２〜８のいずれかに記載の伝動用Ｖベルト。
【請求項１０】
第３のゴム成分を含む接着ゴム層をさらに含み、前記接着ゴム層における短繊維の割合が、第３のゴム成分１００質量部に対して５質量部未満である請求項１〜９のいずれかに記載の伝動用Ｖベルト。
【請求項１１】
摩擦伝動面が露出したゴム層であるローエッジタイプのＶベルトである請求項１〜１０のいずれかに記載の伝動用Ｖベルト。
【請求項１２】
少なくとも内周側にコグが形成されたローエッジコグドＶベルトである請求項１１記載の伝動用Ｖベルト。
【発明の詳細な説明】
【技術分野】
【０００１】
本発明は、ローエッジＶベルトやローエッジコグドＶベルトなどの伝動用Ｖベルトに関し、詳しくは、耐摩耗性に優れた伝動用Ｖベルトに関する。
【背景技術】
【０００２】
摩擦伝動により動力を伝達するＶベルト（伝動用Ｖベルト）には、摩擦伝動面（Ｖ字状側面）が露出したゴム層であるローエッジ（Raw-Edge）タイプ（ローエッジＶベルト）と、摩擦伝動面がカバー布で覆われたラップド（Wrapped）タイプ（ラップドＶベルト）とがあり、摩擦伝動面の表面性状（ゴム層とカバー布との摩擦係数など）の違いから用途に応じて使い分けられている。また、ローエッジタイプのベルトには、ベルトの下面（内周面）のみ、又はベルトの下面（内周面）及び上面（外周面）の両方にコグを設けて屈曲性を改善したローエッジコグドＶベルトがある。
【０００３】
ローエッジＶベルトやローエッジコグドＶベルトは、主として、一般産業機械、農業機械の駆動、自動車エンジンでの補機駆動などに用いられる。また、ローエッジコグドＶベルトの一部は変速ベルトと呼ばれ、自動二輪車などのベルト式無段変速装置に用いられる。
【０００４】
ベルト式無段変速装置３０は、図１に示すように、駆動プーリ３１と従動プーリ３２に伝動用Ｖベルト１０を巻き掛けて、変速比を無段階で変化させる装置である。各プーリ３１，３２は、軸方向への移動が規制又は固定された固定プーリ片３１ａ，３２ａと、軸方向に移動可能な可動プーリ片３１ｂ，３２ｂとを備えており、固定プーリ片３１ａ，３２ａの内周壁と可動プーリ片３１ｂ，３２ｂの内周壁とでＶ溝状の傾斜対向面を形成している。各プーリ３１，３２は、これらの固定プーリ片３１ａ，３２ａと可動プーリ片３１ｂ，３２ｂとで形成されるプーリ３１，３２のＶ溝の幅を連続的に変更できる構造を有している。前記伝動用Ｖベルト１０の幅方向の両端面は、各プーリ３１，３２のＶ溝状の傾斜対向面に対応して傾斜が合致するテーパ面で形成され、変更されたＶ溝の幅に応じて、Ｖ溝の対向面における任意の上下方向の位置に嵌まり込む。例えば、駆動プーリ３１のＶ溝の幅を狭く、従動プーリ３２のＶ溝の幅を広くすることにより、図１の（ａ）に示す状態から図１の（ｂ）に示す状態に変更すると、伝動用Ｖベルト１０は、駆動プーリ３１側ではＶ溝の上方へ、従動プーリ３２側ではＶ溝の下方へ移動し、各プーリ３１，３２への巻き掛け半径が連続的に変化して、変速比を無段階で変化できる。
【０００５】
このように、変速ベルトはプーリから高い側圧を受けつつ、屈曲やプーリ半径方向への移動を繰り返し受ける過酷な環境下で使用される。そして、ベルト式無段変速装置における省燃費性及び耐久性の向上といった要求を満足するために、変速ベルトには屈曲性（曲げ易さ）、耐側圧性（側圧に対する変形のしにくさ）、耐摩耗性といった特性の向上が求められている。このような要求に対して、伝動用Ｖベルトを構成するゴム組成物に短繊維を配合することが汎用されている。
【０００６】
例えば、特開２００３−３１４６１９号公報（特許文献１）には、ゴム成分１００重量部に対して、短繊維が５〜３５重量部を含み、前記短繊維が、引張弾性率１５〜３００ＧＰａである有機繊維を含むゴム組成物によって形成されている高負荷伝動コグドＶベルトが開示され、前記有機繊維として全芳香族ポリエステルが例示されている。そして、短繊維を配合することでベルト屈曲時の発熱を抑えながらゴム硬度を高めてベルト伝動能力を高めることができると記載されている。実施例では、伸張ゴム層及び圧縮ゴム層がナイロン短繊維及びテクノーラ短繊維を含むゴム組成物で形成されたコグドＶベルトについて、コグドＶベルトの諸特性が評価され、ナイロン短繊維、アラミド短繊維、ポリパラフェニレンベンズビスオキサゾール短繊維、ポリビニルアルコール短繊維、全芳香族ポリエステル短繊維の違いによるベルト発熱温度が評価されている。
【０００７】
しかし、このベルトでも、近年の省燃費性及び耐久性に関する厳しい要求に対しては十分ではなく、屈曲性、耐側圧性、耐摩耗性のさらなる向上が求められていた。
【先行技術文献】
【特許文献】
【０００８】
【特許文献１】特開２００３−３１４６１９号公報（請求項１及び３〜４、段落［００２２］、実施例）
【発明の概要】
【発明が解決しようとする課題】
【０００９】
本発明の目的は、屈曲性及び耐側圧性を向上できる伝動用Ｖベルトを提供することにある。
【００１０】
本発明のさらに他の目的は、耐摩耗性及び耐久性を向上できる伝動用Ｖベルトを提供することにある。
【課題を解決するための手段】
【００１１】
本発明者らは、前記課題を達成するため鋭意検討した結果、圧縮ゴム層に液晶ポリエステル短繊維を含有させることにより、伝動用Ｖベルトの屈曲性及び耐側圧性を向上できることを見出し、本発明を完成した。
【００１２】
すなわち、本発明の伝動用Ｖベルトは、第１のゴム成分及び第１の液晶ポリエステル短繊維を含む圧縮ゴム層を含む。前記伝動用Ｖベルトは、第２のゴム成分及び第２の液晶ポリエステル短繊維を含む伸張ゴム層をさらに含んでいてもよい。前記第１のゴム成分に対する前記第１の液晶ポリエステル短繊維の質量割合は、前記第２のゴム成分に対する前記第２の液晶ポリエステル短繊維の質量割合よりも大きくてもよい。前記第１の液晶ポリエステル短繊維の割合は、第１のゴム成分１００質量部に対して５〜５０質量部程度であってもよい。前記第１及び第２の液晶ポリエステル短繊維の単糸繊度は、それぞれ１〜１２ｄｔｅｘ程度であってもよい。前記第１及び第２の液晶ポリエステル短繊維の平均繊維長は、それぞれ１〜６ｍｍ程度であってもよい。前記第１及び第２の液晶ポリエステル短繊維は、それぞれ全芳香族液晶ポリエステル短繊維であってもよい。前記圧縮ゴム層及び前記伸張ゴム層に含まれる短繊維は、それぞれ第１及び第２の液晶ポリエステル繊維からなる短繊維であってもよい。前記第１及び第２のゴム成分は、それぞれエチレン−α−オレフィンエラストマーからなるゴム成分であってもよい。前記伝動用Ｖベルトは、第３のゴム成分を含む接着ゴム層をさらに含み、前記接着ゴム層における短繊維の割合は、前記第３のゴム成分１００質量部に対して５質量部未満であってもよい。前記伝動用Ｖベルトは、摩擦伝動面が露出したゴム層であるローエッジタイプのＶベルト（特に、少なくとも内周側にコグが形成されたローエッジコグドＶベルト）であってもよい。
【発明の効果】
【００１３】
本発明では、圧縮ゴム層が液晶ポリエステル短繊維を含むため、伝動用Ｖベルトの屈曲性及び耐側圧性を向上できる。特に、摩擦伝動面が露出したゴム層であるローエッジタイプのＶベルトに利用すると、ベルトの耐摩耗性及び耐久性も向上できる。
【図面の簡単な説明】
【００１４】
【図１】図１は、ベルト式無段変速装置の変速機構を説明するための概略図である。
【図２】図２は、本発明の伝動用Ｖベルトの一例を示す概略斜視図である。
【図３】図３は、図２の伝動用Ｖベルトをベルト長手方向に切断した概略断面図である。
【図４】図４は、実施例で得られたベルトの摩擦係数の測定方法を説明するための概略図である。
【図５】図５は、実施例で得られたベルトの耐久走行試験を説明するための概略図である。
【発明を実施するための形態】
【００１５】
［伝動用Ｖベルト］
本発明の伝動用Ｖベルトは、液晶ポリエステル短繊維を含む圧縮ゴム層を含む伝動用Ｖベルトであれば、特に限定されず、適用できるベルトの種類として、液晶ポリエステル短繊維による耐摩耗性の向上効果が大きい点から、摩擦伝動面が、露出したゴム層であり、かつＶ字状に傾斜して（Ｖ角度で）形成されているＶベルト（ローエッジタイプＶベルト、Ｖリブドベルト等）が好ましく、過酷な環境で使用され、屈曲性、耐側圧性、耐摩耗性を向上させる要求が大きい点から、ローエッジタイプＶベルトが特に好ましい。すなわち、ローエッジタイプＶベルトは、Ｖ字状のプーリの間隙で摩擦伝動を行うため、プーリからの高い側圧を受ける。そのため、ベルトの耐側圧性が低いと、ベルトが皿のような形に座屈変形（ディッシング）し、心線やゴムなどの各構成材料の界面に応力が集中することで層間剥離が起こり、ベルト寿命が低下する虞がある。このように、ラップドＶベルトでは摩擦伝動面がカバー布で覆われているので圧縮ゴム層に短繊維を配合しなくても耐摩耗性が比較的高いのに対して、ローエッジタイプＶベルトでは短繊維を配合することにより露出したゴム層の耐摩耗性を高める必要性が高く、本発明の効果が効果的に発揮される。
【００１６】
ローエッジタイプＶベルトには、ローエッジＶベルト、ローエッジコグドＶベルトが含まれる。さらに、ローエッジコグドＶベルトは、ローエッジＶベルトの内周側のみにコグが形成されたローエッジコグドＶベルトと、ローエッジベルトの内周側及び外周側の双方にコグが形成されたローエッジダブルコグドＶベルトとに大別できる。これらのうち、変速ベルトに利用され、本発明の効果が特に効果的に発揮される点から、ローエッジＶベルトの少なくとも内周側にコグが形成されたローエッジコグドＶベルトが好ましい。
【００１７】
図２は、本発明の伝動用Ｖベルト（ローエッジコグドＶベルト）の一例を示す概略斜視図であり、図３は、図２の伝動用Ｖベルトをベルト長手方向に切断した概略断面図である。
【００１８】
この例では、ローエッジコグドＶベルト１は、ベルト本体の内周面に、ベルトの長手方向（図中のＡ方向）に沿って所定の間隔をおいて形成された複数のコグ部１ａを有しており、このコグ部１ａの長手方向における断面形状は略半円状（湾曲状又は波形状）であり、長手方向に対して直交する方向（幅方向又は図中のＢ方向）における断面形状は台形状である。すなわち、各コグ部１ａは、ベルト厚み方向において、コグ底部１ｂからＡ方向の断面において略半円状に突出している。ローエッジコグドＶベルト１は、積層構造を有しており、ベルト外周側から内周側（コグ部１ａが形成された側）に向かって、補強布２、伸張ゴム層３、接着ゴム層４、圧縮ゴム層５、補強布６が順次積層されている。ベルト幅方向における断面形状は、ベルト外周側から内周側に向かってベルト幅が小さくなる台形状である。さらに、接着ゴム層４内には、芯体４ａが埋設されており、前記コグ部１ａは、コグ付き成形型により圧縮ゴム層５に形成されている。
【００１９】
［圧縮ゴム層］
本発明の伝動用Ｖベルトにおいて、圧縮ゴム層は、第１のゴム成分及び第１の液晶ポリエステル短繊維を含むゴム組成物（加硫ゴム組成物）で形成されている。
【００２０】
（第１のゴム成分）
第１のゴム成分としては、加硫又は架橋可能なゴムを用いてもよく、例えば、ジエン系ゴム［天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴム等］、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴム等が挙げられる。これらのゴム成分は、単独で又は二種以上組み合わせて使用できる。
【００２１】
これらのうち、エチレン−α−オレフィンエラストマー、クロロプレンゴムが好ましく、ベルト重量の低減などにより、省燃費性を向上でき、かつ耐オゾン性、耐熱性、耐寒性、耐候性等の耐久性を向上できる点から、エチレン−α−オレフィンエラストマー［エチレン−プロピレン共重合体（ＥＰＭ）、エチレン−プロピレン−ジエン三元共重合体（ＥＰＤＭ）等］が特に好ましい。
【００２２】
第１のゴム成分中のエチレン−α−オレフィンエラストマーの割合は、省燃費性及び耐久性を向上できる点から、５０質量％以上であってもよく、好ましくは８０質量％以上、さらに好ましくは９０質量％以上（特に９０〜１００質量％）であり、１００質量％（エチレン−α−オレフィンエラストマーのみ）が最も好ましい。
【００２３】
（第１の液晶ポリエステル短繊維）
本発明では、圧縮ゴム層が短繊維として第１の液晶ポリエステル短繊維を含むことにより、屈曲性、耐側圧性、及び耐摩耗性を同時に向上することができる。詳しくは、従来から、圧縮ゴム層に配合される短繊維として汎用されている綿やナイロン短繊維を配合した場合、弾性率や耐摩耗性が低いため、耐側圧性及び耐摩耗性の向上が十分ではない。また、アラミド短繊維を配合すると、耐側圧性及び耐摩耗性はかなり向上するが、それでもなお十分ではなく、さらなる向上のために多量に配合すると加工性や屈曲性の低下といった問題が発生する。これに対して、液晶ポリエステル短繊維を配合すると、屈曲性、耐側圧性及び耐摩耗性を同時に向上することができる。液晶ポリエステル短繊維は、アラミド短繊維よりも耐摩耗性に優れているため、多量に配合する必要がなく、加工性や屈曲性の低下を抑制できる。
【００２４】
第１の液晶ポリエステル短繊維は、メソーゲン基を有し、溶融状態で液晶様性質を示すポリエステルで形成された短繊維であり、エンジニアリングプラスチックと称される剛直な芳香族ポリエステルで形成された液晶ポリエステル短繊維が好ましい。
【００２５】
液晶ポリエステル短繊維を構成する液晶ポリエステルは、ｐ−置換芳香族環、直鎖状ビフェニル基、置換ナフチル基等のメソーゲン基（液晶形成能を有する基）を基本的な構造単位として有し、必要により各種の単位と直鎖状にエステル結合された芳香族ポリエステルであればよい。具体的には、少なくともｐ−ヒドロキシ安息香酸を重合成分とするポリエステル、例えば、ｐ−ヒドロキシ安息香酸と、ジオール（ヒドロキノン、ジヒドロキシビフェニル等の芳香族ジオール、エチレングリコールなどのＣ２−６アルカンジオール等）、芳香族ジカルボン酸（テレフタル酸などのアレーンジカルボン酸など）及び他の芳香族ヒドロキシカルボン酸（６−ヒドロキシ−２−ナフトエ酸などのアレーンヒドロキシカルボン酸など）から選択された少なくとも一種の単量体との共重合体などが例示できる。より具体的には、ｐ−ヒドロキシ安息香酸単位と４，４′−ジヒドロキシビフェニル単位との共重合体、ｐ−ヒドロキシ安息香酸単位と４，４′−ジヒドロキシビフェニル単位とテレフタル酸単位との共重合体、パラヒドロキシ安息香酸単位とエチレンテレフタレート単位との共重合体、ｐ−ヒドロキシ安息香酸単位と６−ヒドロキシ−２−ナフトエ酸単位との共重合体等が挙げられる。液晶ポリエステルの市販品としては、ＫＢセーレン（株）製「ゼクシオン（登録商標）」、（株）クラレ製「ベクトラン（登録商標）」、住友化学（株）製「スミカスーパー（登録商標）ＬＣＰ」等が例示できる。これらの液晶ポリエステルは、単独で又は二種以上組み合わせて使用できる。
【００２６】
液晶ポリエステルは、屈曲性、耐側圧性及び耐摩耗性に優れる点から、パラヒドロキシ安息香酸単位などの芳香族単位の割合が多い方が好ましく、芳香族単位の割合は、全構成単位中５０モル％以上であってもよく、好ましくは８０モル％以上、さらに好ましくは９０モル％以上であり、１００モル％（全芳香族液晶ポリエステル）であってもよい。さらに、液晶ポリエステルは、パラヒドロキシ安息香酸単位を含む全芳香族液晶ポリエステルが好ましい。
【００２７】
第１の液晶ポリエステル短繊維は、繊維状に延伸した第１の液晶ポリエステル繊維を所定の長さにカットした短繊維であってもよい。第１の液晶ポリエステル短繊維は、プーリからの側圧に対するベルトの圧縮変形を抑制するため（耐側圧性を高めるため）、ベルト幅方向に配向して圧縮ゴム層中に埋設されることが好ましい。また、表面の摩擦係数を低下させてノイズ（発音）を抑制したり、プーリとの擦れによる摩耗を低減できるため、圧縮ゴム層の表面より短繊維を突出させるのが好ましい。
【００２８】
第１の液晶ポリエステル短繊維の平均繊維長は、屈曲性を低下させることなく耐側圧性及び耐摩耗性を向上できる点から、例えば０．１〜２０ｍｍ、好ましくは０．５〜１５ｍｍ（例えば０．５〜１０ｍｍ）、さらに好ましくは１〜６ｍｍ（特に２〜４ｍｍ）程度であってもよい。第１の液晶ポリエステル短繊維の平均長さが短すぎると、列理方向の力学特性を十分に高めることができずに耐側圧性及び耐摩耗性が低下する虞があり、逆に長すぎると、ゴム組成物中の短繊維の配向性が低下することにより屈曲性が低下する虞がある。特に、前記平均繊維長を８ｍｍ以下、例えば０．５〜８ｍｍ、好ましくは１〜５ｍｍ、さらに好ましくは１．５〜４ｍｍ程度に調整すると、短繊維の分散性や配向性を向上できるためか、耐側圧性及び耐摩耗性（特に耐摩耗性）を高度に向上できる。
【００２９】
第１の液晶ポリエステル短繊維の単糸繊度は、屈曲性を低下させることなく高い補強効果を付与できる点から、例えば１〜１２ｄｔｅｘ、好ましくは１．２〜１０ｄｔｅｘ（例えば１．５〜８ｄｔｅｘ）、さらに好ましくは２〜５ｄｔｅｘ（特に２〜３ｄｔｅｘ）程度である。単糸繊度が大きすぎると配合量当たりの耐側圧性や耐摩耗性が低下する虞があり、単糸繊度が小さすぎるとゴムへの分散性が低下することにより屈曲性が低下する虞がある。
【００３０】
第１の液晶ポリエステル短繊維は、第１のゴム成分との接着力を高めるために、汎用の接着処理を行ってもよい。このような接着処理としては、エポキシ化合物又はポリイソシアネート化合物を含む処理液に浸漬する方法、レゾルシンとホルムアルデヒドとラテックスとを含むＲＦＬ処理液に浸漬する方法、ゴム糊に浸漬する方法などが挙げられる。これらの処理は単独で適用してもよく、２種以上を組み合わせて適用してもよい。
【００３１】
第１の液晶ポリエステル短繊維の割合は、第１のゴム成分１００質量部に対して、例えば５〜５０質量部、好ましくは５〜４０質量部（例えば８〜３５質量部）、さらに好ましくは１０〜３０質量部（特に２０〜３０質量部）程度である。第１の液晶ポリエステル短繊維が少なすぎると耐側圧性及び耐摩耗性が低下し、多すぎると加工性が低下したり、ベルトの屈曲性が低下することで耐久性が低下する虞がある。
【００３２】
（他の短繊維）
圧縮ゴム層を形成するゴム組成物は、他の短繊維をさらに含んでいてもよい。他の短繊維としては、ポリアミド短繊維（ポリアミド６短繊維、ポリアミド６６短繊維、ポリアミド４６短繊維、アラミド短繊維等）、ポリアルキレンアリレート短繊維（例えば、ポリエチレンテレフタレート短繊維、ポリエチレンナフタレート短繊維等）、ポリアリレート短繊維（非晶質全芳香族ポリエステル短繊維等）、ビニロン短繊維、ポリビニルアルコール系短繊維、ポリパラフェニレンベンゾビスオキサゾール（ＰＢＯ）短繊維等の合成短繊維；綿、麻、羊毛等の天然短繊維；カーボン短繊維等の無機短繊維等が挙げられる。これら他の短繊維は、単独で又は二種以上組み合わせて使用できる。これらのうち、アラミド短繊維、ＰＢＯ短繊維が好ましい。
【００３３】
圧縮ゴム層を形成するゴム組成物は、これら他の短繊維を含んでいてもよいが、第１の液晶ポリエステル短繊維の割合が多い方が好ましく、実質的に他の短繊維を含まないのが好ましい。具体的には、圧縮ゴム層の短繊維中の第１の液晶ポリエステル短繊維の割合は、短繊維中３０質量％以上（例えば３０〜１００質量％）であってもよく、例えば４０質量％以上、好ましくは５０質量％以上（例えば８０質量％以上）、さらに好ましくは９０質量％以上（特に１００質量％）である。従来汎用されてきた短繊維よりも耐側圧性及び耐摩耗性を向上する効果の大きい第１の液晶ポリエステル短繊維を単独で用いると、短繊維を多量に配合する必要がないため、屈曲性の低下を抑えながら耐側圧性及び耐摩耗性を向上できる。
【００３４】
（他の成分）
圧縮ゴム層を形成するゴム組成物は、加硫剤又は架橋剤（又は架橋剤系）（硫黄系加硫剤等）、共架橋剤（ビスマレイミド類等）、加硫助剤又は加硫促進剤（チウラム系促進剤等）、加硫遅延剤、金属酸化物（酸化亜鉛、酸化マグネシウム、酸化カルシウム、酸化バリウム、酸化鉄、酸化銅、酸化チタン、酸化アルミニウム等）、増強剤（例えば、カーボンブラックや、含水シリカ等の酸化ケイ素）、充填剤（クレー、炭酸カルシウム、タルク、マイカ等）、軟化剤（例えば、パラフィンオイルやナフテン系オイル等のオイル類等）、加工剤又は加工助剤（ステアリン酸、ステアリン酸金属塩、ワックス、パラフィン、脂肪酸アマイド等）、老化防止剤（酸化防止剤、熱老化防止剤、屈曲き裂防止剤、オゾン劣化防止剤等）、着色剤、粘着付与剤、可塑剤、カップリング剤（シランカップリング剤等）、安定剤（紫外線吸収剤、熱安定剤等）、難燃剤、帯電防止剤等が挙げられる。これらの添加剤は、単独で又は二種以上組み合わせて使用できる。なお、金属酸化物は架橋剤として作用してもよい。
【００３５】
［伸張ゴム層］
本発明の伝動用Ｖベルトは、第２のゴム成分及び第２の液晶ポリエステル短繊維を含むゴム組成物（加硫合組成物）で形成された伸張ゴム層をさらに含んでいてもよい。
【００３６】
（第２のゴム成分）
第２のゴム成分としては、第１のゴム成分で例示されたゴム成分を利用でき、好ましい態様も第１のゴム成分と同一である。第２のゴム成分は、第１のゴム成分と異なるゴム成分であってもよいが、通常、第１のゴム成分と同一である。
【００３７】
（第２の液晶ポリエステル短繊維）
本発明では、液晶ポリエステル短繊維は少なくとも圧縮ゴム層に含まれていればよいが、耐側圧性及び耐摩耗性（特に、耐摩耗性）をより向上できる点から、圧縮ゴム層に加えて伸張ゴム層にも、液晶ポリエステル短繊維が含まれているのが好ましい。圧縮ゴム層だけでなく、伸張ゴム層も短繊維として第２の液晶ポリエステル短繊維を含むと、耐側圧性及び耐摩耗性（特に、耐摩耗性）がさらに向上する。第２の液晶ポリエステル短繊維としては、第１の液晶ポリエステル短繊維で例示された液晶ポリエステル短繊維を利用でき、種類、平均繊維長、単糸繊度などの好ましい態様も第１の液晶ポリエステル短繊維と同一である。第２の液晶ポリエステル短繊維は、第１の液晶ポリエステル短繊維と異なる短繊維であってもよいが、通常、第１の液晶ポリエステル短繊維と同一である。
【００３８】
第２の液晶ポリエステル短繊維の割合は、第２のゴム成分１００質量部に対して、５０質量部以下であってもよく、例えば１〜５０質量部、好ましくは５〜４０質量部、さらに好ましくは１０〜３０質量部（特に１５〜２５質量部）程度である。第２の液晶ポリエステル短繊維が少なすぎると耐側圧性及び耐摩耗性（特に、耐摩耗性）が低下し、多すぎると加工性が低下したり、ベルトの屈曲性が低下することで耐久性が低下する虞がある。
【００３９】
本発明では、第１及び第２の液晶ポリエステル短繊維が圧縮ゴム層及び伸張ゴム層の両層に含まれる場合、第１のゴム成分に対する第１の液晶ポリエステル短繊維の質量割合（第１の液晶ポリエステル短繊維含量）は、第２のゴム成分に対する第２の液晶ポリエステル短繊維の質量割合（第２の液晶ポリエステル短繊維含量）よりも大きい方が好ましい。第１の液晶ポリエステル短繊維含量を第２の液晶ポリエステル短繊維含量よりも多くすることで、屈曲性の低下を抑えながら、ベルトの耐側圧性及び耐摩耗性を向上できる。一方、第２の液晶ポリエステル短繊維含量が第１の液晶ポリエステル短繊維含量よりも多いと、ベルト全体の剛直性が大きくなりすぎて、屈曲性が低下し易く、プーリとの接触が不均一となるためか、耐摩耗性も低下し易い。
【００４０】
具体的な両層の短繊維量比として、第２の液晶ポリエステル短繊維含量は、第１の液晶ポリエステル短繊維含量に対して１倍未満（０．９５倍以下）が好ましく、例えば０．９倍以下（例えば０．１〜０．９倍）、好ましくは０．８倍以下（例えば０．３〜０．８倍）、さらに好ましくは０．７倍以下（例えば０．５〜０．７倍）程度である。
【００４１】
（他の短繊維及び他の成分）
伸張ゴム層を形成するゴム組成物も、圧縮ゴムを形成するゴム組成物で例示された他の短繊維及び他の成分をさらに含んでいてもよい。
【００４２】
伸張ゴム層を形成するゴム組成物も、圧縮ゴム層と同様の理由で、他の短繊維を含んでいてもよいが、第２の液晶ポリエステル短繊維の割合が多い方が好ましく、実質的に他の短繊維を含まないのが好ましい。第２の液晶ポリエステル短繊維の割合も圧縮ゴムを形成するゴム組成物と同様である。
【００４３】
［接着ゴム層］
本発明の伝動用Ｖベルトは、第３のゴム成分を含むゴム組成物（加硫ゴム組成物）で形成された接着ゴム層をさらに含んでいてもよい。
【００４４】
第３のゴム成分としては、第１のゴム成分で例示されたゴム成分を利用でき、好ましい態様も第１のゴム成分と同一である。第３のゴム成分は、第１のゴム成分と異なるゴム成分であってもよいが、通常、第１のゴム成分と同一である。
【００４５】
接着ゴム層を形成するゴム組成物は、短繊維を含んでいてもよい。短繊維としては、第１の液晶ポリエステル短繊維として例示された液晶ポリエステル短繊維、圧縮ゴム層を形成する組成物に含まれていてもよい他の短繊維として例示された短繊維などが挙げられる。これらの短繊維は、単独で又は二種以上組み合わせて使用できる。これらの短繊維のうち、液晶ポリエステル短繊維が好ましい。
【００４６】
接着ゴム層を形成するゴム組成物において、芯体と第３のゴム成分との接着力を向上し、ベルトの耐久性を向上できる点から、短繊維の割合は、第３のゴム成分１００質量部に対して５質量部未満であってもよく、例えば３質量部以下（例えば０．０１〜３質量部）、好ましくは２質量部以下、さらに好ましくは１質量部以下であってもよい。特に、接着ゴム層を形成するゴム組成物は、短繊維を実質的に含まないのが好ましい。ここで、「実質的に含まない」とは、短繊維が不可避的に混入する場合を許容する意味であり、その量は第３のゴム成分１００質量部に対して１質量部未満である。
【００４７】
接着ゴム層を形成するゴム組成物も、圧縮ゴム層を形成するゴム組成物で例示された他の成分をさらに含んでいてもよい。
【００４８】
［芯体］
芯体としては、特に限定されないが、通常、ベルト幅方向に所定間隔で配列した心線（撚りコード）を使用できる。心線は、ベルトの長手方向に延びて配設され、通常、ベルトの長手方向に平行に所定のピッチで並列的に延びて配設されている。心線は、少なくともその一部が接着ゴム層と接していればよく、接着ゴム層が心線を埋設する形態、接着ゴム層と伸張ゴム層との間に心線を埋設する形態、接着ゴム層と圧縮ゴム層との間に心線を埋設する形態のいずれの形態であってもよい。これらのうち、耐久性を向上できる点から、接着ゴム層が心線を埋設する形態が好ましい。
【００４９】
心線を構成する繊維としては、前記短繊維と同様の繊維が例示できる。前記繊維のうち、高モジュラスの点から、エチレンテレフタレート、エチレン−２，６−ナフタレート等のＣ２−４アルキレン−アリレートを主たる構成単位とするポリエステル繊維（ポリアルキレンアリレート系繊維）、アラミド繊維などの合成繊維、炭素繊維などの無機繊維等が汎用され、ポリエステル繊維（ポリエチレンテレフタレート系繊維、ポリエチレンナフタレート系繊維）、ポリアミド繊維が好ましい。繊維はマルチフィラメント糸であってもよい。マルチフィラメント糸の繊度は、例えば２０００〜１００００デニール（特に４０００〜８０００デニール）程度であってもよい。マルチフィラメント糸は、例えば１００〜５，０００本であってもよく、好ましくは５００〜４，０００本、さらに好ましくは１，０００〜３，０００本程度のモノフィラメント糸を含んでいてもよい。
【００５０】
心線としては、通常、マルチフィラメント糸を使用した撚りコード（例えば、諸撚り、片撚り、ラング撚り等）を使用できる。心線の平均線径（撚りコードの繊維径）は、例えば０．５〜３ｍｍであってもよく、好ましくは０．６〜２ｍｍ、さらに好ましくは０．７〜１．５ｍｍ程度であってもよい。
【００５１】
心線は、ゴム成分との接着性を改善するため、短繊維と同様の方法で接着処理（又は表面処理）されていてもよい。心線も、少なくともＲＦＬ液で接着処理するのが好ましい。
【００５２】
［補強布］
本発明の伝動用Ｖベルトにおいて、補強布を使用する場合、圧縮ゴム層の表面に補強布を積層する形態に限定されず、例えば、伸張ゴム層の表面（接着ゴム層と反対側の面）に補強布を積層してもよく、圧縮ゴム層及び／又は伸張ゴム層に補強層を埋設する形態（例えば、特開２０１０−２３０１４６号公報に記載の形態など）であってもよい。補強布は、例えば、織布、広角度帆布、編布、不織布などの布材（好ましくは織布）などで形成でき、必要であれば、前記接着処理、例えば、ＲＦＬ液で処理（浸漬処理など）したり、接着ゴムを前記布材にすり込むフリクションや、前記接着ゴムと前記布材とを積層（コーティング）した後、圧縮ゴム層及び／又は伸張ゴム層の表面に積層してもよい。
【００５３】
［伝動用Ｖベルトの製造方法］
本発明の伝動用Ｖベルトの製造方法は、特に限定されず、各層の積層工程（ベルトスリーブの製造方法）に関しては、慣用の方法を利用できる。
【００５４】
例えば、コグドＶべルトの場合、補強布（下布）と圧縮ゴム層用シート（未加硫ゴム）からなる積層体を、前記補強布を下にして歯部と溝部とを交互に配した平坦なコグ付き型に設置し、温度６０〜１００℃（特に７０〜８０℃）程度でプレス加圧することによってコグ部を型付けしたコグパッド（完全には加硫しておらず、半加硫状態にあるパッド）を作製した後、このコグパッドの両端をコグ山部の頂部から垂直に切断してもよい。さらに、円筒状の金型に歯部と溝部とを交互に配した内母型を被せ、この歯部と溝部に係合させてコグパッドを巻き付けてコグ山部の頂部でジョイントし、この巻き付けたコグパッドの上に第１の接着ゴム層用シート（下接着ゴム：未加硫ゴム）を積層した後、芯体となる心線を螺旋状にスピニングし、この上に第２の接着ゴム層用シート（上接着ゴム：前記第１の接着ゴム層用シートと同じ）、伸張ゴム層用シート（未加硫ゴム）、補強布（上布）を順次巻き付けて成形体を作製してもよい。その後、ジャケットを被せて金型を加硫缶に設置し、温度１２０〜２００℃（特に１５０〜１８０℃）程度で加硫してベルトスリーブを調製した後、カッターなどを用いて、Ｖ状に切断加工してもよい。
【実施例】
【００５５】
以下に、実施例に基づいて本発明をより詳細に説明するが、本発明はこれらの実施例によって限定されるものではない。なお、実施例で使用した使用材料の詳細と、測定した評価項目の評価方法を以下に示す。
【００５６】
［使用材料］
ＥＰＤＭ：ダウ・デュポン社製「ＮＯＲＤＥＬ（登録商標）ＩＰ４６４０」、エチレン含有量５５％、エチリデンノルボルネン含有量４．９％
液晶ポリエステル短繊維１：ＫＢセーレン（株）製「ゼクシオン（登録商標）」、繊度２．３ｄｔｅｘ、繊維長３ｍｍ
液晶ポリエステル短繊維２：ＫＢセーレン（株）製「ゼクシオン（登録商標）」、繊度２．３ｄｔｅｘ、繊維長１０ｍｍ
アラミド短繊維：帝人（株）製「トワロン（登録商標）」、モジュラス８８ｃＮ、繊度２．２ｄｔｅｘ、繊維長３ｍｍ
ナフテン系オイル：出光興産（株）製「ダイアナ（登録商標）プロセスオイルＮＳ−９０Ｓ」
カーボンブラックＨＡＦ：東海カーボン（株）製「シースト（登録商標）３」
老化防止剤：大内新興化学工業（株）製「ノクラック（登録商標）ＡＤ−Ｆ」
加硫促進剤ＤＭ：大内新興化学工業（株）製「ノクセラー（登録商標）ＤＭ」
加硫促進剤ＴＴ：大内新興化学工業（株）製「ノクセラー（登録商標）ＴＴ」
加硫促進剤ＣＺ：大内新興化学工業（株）製「ノクセラー（登録商標）ＣＺ」
シリカ：エボニックジャパン（株）製、「ＵＬＴＲＡＳＩＬ（登録商標）ＶＮ３」、ＢＥＴ比表面積１７５ｍ２／ｇ
心線：１，０００デニールのＰＥＴ繊維を２×３の撚り構成で、上撚り係数３．０、下撚り係数３．０で諸撚りしたトータルデニール６，０００のコードを接着処理した繊維。
【００５７】
［加硫ゴム物性の測定］
（１）硬度
圧縮ゴム層用シートを温度１７０℃、時間２０分でプレス加硫し、加硫ゴムシート（長さ１００ｍｍ×幅１００ｍｍ×厚み２ｍｍ）を作製した。短繊維の配向方向は加硫ゴムシートの幅方向と平行とした。硬度はＪＩＳ  Ｋ６２５３（２０１２）に準じ、加硫ゴムシートを３枚重ね合わせた積層物を試料とし、デュロメータＡ形硬さ試験機を用いて硬度を測定した。
【００５８】
（２）摩耗量
圧縮ゴム層用シートを温度１７０℃、時間２０分でプレス加硫し、加硫ゴムシート（長さ５０ｍｍ×幅５０ｍｍ×厚み８ｍｍ）を作製した。短繊維の配向方向は加硫ゴムシートの厚み方向と平行（研磨面に対して垂直方向）とした。加硫ゴムシートを内径１６．２ｍｍの中空ドリルで加硫ゴムシートの厚み方向から切り抜き、直径１６．２±０．２ｍｍ、厚み８ｍｍの円柱状の試験片を作製した。摩耗量はＪＩＳ  Ｋ６２６４（２００５）に準じ、ＤＩＮ摩耗試験機（回転円筒型摩耗試験機）を用いて測定した。研磨布は研磨布押えによって回転ドラムに取り付け、試験方法は試験片を回転させないで測定するＡ法とし、試験片の付加力は１０Ｎとした。試験前後における試験片の重量変化を測定し、あらかじめ測定しておいた試験片の比重から摩耗量（摩耗体積）を計算した。
【００５９】
（３）圧縮応力
圧縮ゴム層用シートを温度１７０℃、時間２０分でプレス加硫し、加硫ゴム成形体（長さ２５ｍｍ、幅２５ｍｍ、厚み１２．５ｍｍ）を作製した。短繊維の配向方向は加硫ゴム成形体の厚み方向と平行（圧縮面に対して垂直方向）とした。この加硫ゴム成形体を一対の金属製の圧縮板で上下（加硫ゴム成形体の厚み方向）から挟み込み、加硫ゴム成形体と圧縮板が接触しながらも押圧はされていない状態で、上側の圧縮板の位置を初期位置とした。上側の圧縮板を１０ｍｍ／分の速度で下降させることで加硫ゴム成形体を押圧（押圧面２５ｍｍ×２５ｍｍ）して加硫ゴム成形体を厚み方向に２０％歪ませ、この状態で１秒間保持した後、上側の圧縮板を上昇させ初期位置まで戻した（予備圧縮）。この予備圧縮を３回繰り返した後、予備圧縮と同様に１０ｍｍ／分の速度で押圧しながら応力−歪み曲線を測定し、加硫ゴム成形体の厚み方向の歪みが２％となったときの応力を、圧縮応力とした。測定された圧縮応力が高い程、ベルトとしては耐側圧性が高まると判断できる。なお、３回の予備圧縮は、測定データのバラツキを抑えるために行った。
【００６０】
［ベルトの評価］
（１）摩擦係数
図４に示すように、切断したベルト１１の一方の端部をロードセル１２に固定し、他方の端部に３ｋｇｆの荷重１３を取り付け、巻き付け角度が４５°となるようにベルト１１をプーリ１４に巻き付けた。プーリ１４は固定されており、回転しない。そして、ロードセル１２側からベルト１１を３０ｍｍ／秒の速度で１５秒程度引張り、ロードセル１２に作用する荷重Ｔ１を測定した。摩擦係数μは以下の式により求めた。
【００６１】
μ＝ｌｎ（Ｔ１／Ｔ２）／（π／４）
（式中、μ：摩擦係数、Ｔ１：ロードセル１２に作用する荷重（Ｎ）、Ｔ２：荷重１３による荷重（Ｎ）である）。
【００６２】
（２）耐久走行試験
耐久走行試験は、図５に示すように、直径５０ｍｍの駆動（Ｄｒ．）プーリ２２と、直径１２５ｍｍの従動（Ｄｎ．）プーリ２３とを備える２軸走行試験機を用いて行った。各プーリ２２，２３にローエッジコグドＶベルト２１を掛架し、駆動プーリ２２の回転数５０００ｒｐｍ、従動プーリ２３に１０Ｎ・ｍの負荷を付与し、雰囲気温度８０℃にてベルト２１を２４時間走行させた。走行後のベルト側面を目視及びマイクロスコープで観察して心線の剥離及びゴム層の亀裂の有無を調べ、剥離及びゴム層の亀裂がなければ異常なしとした。また、走行前後のベルトの上幅変化量から摩耗量を評価し、比較例１の摩耗量を１００とした相対値を表に記載した。
【００６３】
実施例１〜７及び比較例１〜２
（ゴム層の形成）
表１（圧縮ゴム層、伸張ゴム層）及び表２（接着ゴム層）のゴム組成物は、それぞれ、バンバリーミキサーなどの公知の方法を用いてゴム練りを行い、この練りゴムをカレンダーロールに通して圧延ゴムシート（圧縮ゴム層用シート、伸張ゴム層用シート、接着ゴム層用シート）を作製した。なお、短繊維は、ＲＦＬ液（レゾルシン及びホルムアルデヒドと、ラテックスとしてのビニルピリジン−スチレン−ブタジエンゴムラテックスとを含有）で接着処理し、固形分の付着率６質量％の短繊維を用いた。ＲＦＬ液として、レゾルシン２．６質量部、３７％ホルマリン１．４質量部、ビニルピリジン−スチレン−ブタジエン共重合体ラテックス１７．２質量部、水７８．８質量部を用いた。
【００６４】
【表１】
2019095059.tif 000003
【００６５】
【表２】
2019095059.tif 000004
【００６６】
得られた圧縮ゴム層用シートの加硫ゴム物性を評価した結果を表３に示す。
【００６７】
【表３】
2019095059.tif 000005
【００６８】
表３から明らかなように、加硫ゴム物性について比較すると、アラミド短繊維を配合したゴム組成物Ｆと比較して、液晶ポリエステル短繊維を含むゴム組成物Ａ〜Ｅは耐摩耗性が高かった。特に、液晶ポリエステル短繊維を単独でポリマー成分１００質量部に対して３０質量部配合したゴム組成物Ｂは、硬度、耐摩耗性に加えて、圧縮応力も最も高く、伝動用Ｖベルトのゴム層に適した特性を有していた。また、液晶ポリエステル短繊維の繊維長１０ｍｍのゴム組成物Ｅは、繊維長３ｍｍのゴム組成物Ａよりも耐摩耗性、圧縮応力が若干低下した。
【００６９】
［ベルトの製造］
補強布と圧縮ゴム層用シート（未加硫ゴム）との積層体を、補強布を下にして歯部と溝部とを交互に配した平坦なコグ付き型に設置し、７５℃でプレス加圧することによってコグ部を型付けしたコグパッド（完全には加硫しておらず、半加硫状態にある）を作製した。次に、このコグパッドの両端をコグ山部の頂部から垂直に切断した。
【００７０】
円筒状の金型に歯部と溝部とを交互に配した内母型を被せ、この歯部と溝部に係合させてコグパッドを巻き付けてコグ山部の頂部でジョイントし、この巻き付けたコグパッドの上に接着ゴム層用シート（未加硫ゴム）を積層した後、心線を螺旋状にスピニングし、この上に接着ゴム層用シート（上記接着ゴム層用シートと同じ）と伸張ゴム層用シート（未加硫ゴム）を順次巻き付けて成形体を作製した。その後、ジャケットを被せて金型を加硫缶に設置し、温度１６０℃、時間２０分で加硫してベルトスリーブを得た。このスリーブをカッターでＶ字状に切断して、ベルト内周側にコグを有する変速ベルトであるローエッジコグドＶベルト（サイズ：上幅２２．０ｍｍ、厚み１１．０ｍｍ、外周８００ｍｍ）を作製した。
【００７１】
得られたベルトの評価結果を表４に示す。
【００７２】
【表４】
2019095059.tif 000006
【００７３】
表４から明らかなように、ベルトの評価結果について比較すると、圧縮ゴム層が液晶ポリエステル短繊維を含む実施例１〜７は、良好な屈曲性を保ったまま、耐側圧性及び耐摩耗性が高かった。なかでも、実施例１〜４は圧縮ゴム層と伸張ゴム層の両方が繊維長３ｍｍの液晶ポリエステル短繊維を含み、圧縮ゴム層中の短繊維の配合量が伸張ゴム層中の短繊維の配合量よりも多くなっているので、良好な屈曲性を保ったまま、耐側圧性及び耐摩耗性が高かったと考えられる。特に、実施例３は短繊維が液晶ポリエステル単独で構成されており、液晶ポリエステル以外の短繊維を含まないことから耐側圧性及び耐摩耗性が特に高かった。
【００７４】
なお、実施例５では、伸張ゴム層が液晶ポリエステル短繊維を含まないため、摩耗量は増大するが、耐屈曲疲労性は良好であり、耐久性に問題はなかった。また、実施例６では、圧縮ゴム層と伸張ゴム層の短繊維量が同一であるため、実施例３の伸張ゴム層に含まれる短繊維量を増やすことで耐摩耗性をさらに向上できると考えたが、実際はベルト全体が剛直となってプーリとの接触が不均一となってしまうためか、摩耗量が若干増大した。さらに、実施例７では、伸張ゴム層における液晶ポリエステル短繊維の繊維長が１０ｍｍであるため、短繊維の分散性や配向性が低下するためか、摩擦係数、摩耗量とも若干増大する結果であった。
【００７５】
一方、圧縮ゴム層及び伸張ゴム層に液晶ポリエステル短繊維を含まず、従来慣用されてきたアラミド短繊維を含む構成の比較例１は、耐摩耗性が低かった。また、伸張ゴム層の短繊維配合量が圧縮ゴム層の短繊維配合量よりも多い構成の比較例２は、耐摩耗性が低い上に、屈曲性にも劣り、耐久走行試験においてゴム層に亀裂が発生した。
【産業上の利用可能性】
【００７６】
本発明の伝動用Ｖベルトは、例えば、ローエッジタイプＶベルト（ローエッジＶベルト、ローエッジコグドＶベルト）、Ｖリブドベルトなどに適用できる。特に、ベルト走行中に変速比が無段階で変わる変速機（無段変速装置）に使用されるＶベルト（変速ベルト）、例えば、自動二輪車やＡＴＶ（四輪バギー）、スノーモービルなどの無段変速装置に使用されるローエッジコグドＶベルト、ローエッジダブルコグドＶベルトに適用するのが好ましい。
【符号の説明】
【００７７】
１…伝動用Ｖベルト
２，６…補強布
３…伸張ゴム層
４…接着ゴム層
４ａ…芯体
５…圧縮ゴム層
【図１】
2019095059.tif 000007
【図２】
2019095059.tif 000008
【図３】
2019095059.tif 000009
【図４】
2019095059.tif 000010
【図５】
2019095059.tif 000011